(57)【要約】【課題】熱可塑性成形材料を提供する。【解決手段】本発明は、ポリアルキレンテレフタレートまたはポリアルキレンフラノエート、少なくとも１種の充填剤または補強剤、および２個のアルキル基を有する少なくとも１種の二級アルカンスルホネートから作成される組成物、ならびにそれらから製造することが可能な成形材料、ならびにさらにはそれらをベースとする製品、に関する。【選択図】なし【特許請求の範囲】
【請求項１】
組成物であって、
Ａ）少なくとも１種のポリアルキレンテレフタレートまたはポリアルキレンフラノエート、
Ｂ）少なくとも１種の充填剤または補強剤、および
Ｃ）少なくとも１種の、２個のアルキル基を有する二級アルカンスルホネート
を含むことを特徴とする、組成物。
【請求項２】
採用される前記ポリアルキレンテレフタレートが、ポリブチレンテレフタレートまたはポリエチレンテレフタレートであることを特徴とする、請求項１に記載の組成物。
【請求項３】
成分Ａ）としてポリブチレンテレフタレートが使用されることを特徴とする、請求項１に記載の組成物。
【請求項４】
採用される前記ポリアルキレンフラノエートが、ポリエチレンフラノエートまたはポリプロピレンフラノエートであることを特徴とする、請求項１に記載の組成物。
【請求項５】
成分Ｃ）が、一般式（ＩＩ）
Ｒ１−ＨＣ（ＳＯ３Ｎａ）−Ｒ２      （ＩＩ）
［式中、Ｒ１およびＲ２は互いにそれぞれ独立して、Ｃ１０〜Ｃ２１アルキル基を表す。］
の異性体および同族体混合物であることを特徴とする、請求項１〜４のいずれか１項に記載の組成物。
【請求項６】
Ｒ１およびＲ２が、Ｃ１６〜Ｃ１８アルキル基を表すことを特徴とする、請求項５に記載の組成物。
【請求項７】
マイカ、シリケート、石英、特に石英粉、タルク、二酸化チタン、非晶質シリカ、硫酸バリウム、ガラスビーズ、ガラス粉、および／またはガラス繊維または炭素繊維をベースとする繊維質の充填剤および補強剤のシリーズからの少なくとも１種の充填剤または補強剤が採用されることを特徴とする、請求項１〜６のいずれか１項に記載の組成物。
【請求項８】
ガラスビーズまたはガラス粉、好ましくはガラスビーズが採用されることを特徴とする、請求項７に記載の組成物。
【請求項９】
前記充填剤または補強剤が、接着促進剤／接着促進剤系を備えていることを特徴とする、請求項１〜８のいずれか１項に記載の組成物。
【請求項１０】
シランベースの接着促進剤／接着促進剤系が採用されることを特徴とする、請求項９に記載の組成物。
【請求項１１】
成分Ａ）、Ｂ）およびＣ）に加えて、成分Ｄ）の、α−オレフィン少なくとも１種と脂肪族Ｃ１〜Ｃ２０アルコールのメタクリルエステルまたはアクリルエステル少なくとも１種との少なくとも１種のコポリマーがさらに採用されることを特徴とする、請求項１〜１０のいずれか１項に記載の組成物。
【請求項１２】
エテンとアクリル酸２−エチルヘキシルとのコポリマーが採用されることを特徴とする、請求項１１に記載の組成物。
【請求項１３】
α−オレフィン少なくとも１種と脂肪族Ｃ１〜Ｃ２０アルコールのアクリルエステル少なくとも１種との少なくとも１種のコポリマー、および、少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）を含む、物質混合物。
【請求項１４】
エテンとアクリル酸２−エチルヘキシルとのコポリマーが採用されることを特徴とする、請求項１３に記載の物質混合物。
【請求項１５】
請求項１〜１２のいずれか１項に記載の組成物の個々の成分を混合して、成形材料を得、前記材料を押出加工し、ペレット化が可能となるまで冷却し、ペレット化し、射出成形にかけることを特徴とする、製品を製造するためのプロセス。
【請求項１６】
製品、好ましくは塗装可能な製品を製造するための、請求項１３または１４に記載の物質混合物、または請求項１〜９のいずれか１項に記載の組成物、特に成形材料の形態にあるものの使用。
【請求項１７】
前記製品が静電塗装にかける製品であることを特徴とする、請求項１６に記載の使用。
【発明の詳細な説明】
【技術分野】
【０００１】
本発明は、ポリアルキレンテレフタレートまたはポリアルキレンフラノエート、少なくとも１種の充填剤または補強剤、および２個のアルキル基を有する少なくとも１種の二級アルカンスルホネートを含む組成物、ならびにそれらから製造することが可能な成形材料、ならびにさらにはそれらをベースとする製品、に関する。
【背景技術】
【０００２】
（非特許文献１）には、ポリブチレンテレフタレート（ＰＢＴ）ベースの製品の塗装を、各種の塗料系、たとえばＨｙｄｒｏ−Ｓｏｆｔ塗料を用いて達成することが可能であることが開示されている。さらに自動車産業でも、１６０℃までの温度でＰＢＴのオンライン塗装が可能となるようなプライマーおよび塗料系に注目している。（非特許文献２）によれば、塗装の際に多くの問題が生じる可能性があるが、それらは複数のパラメーターに依存している。そのようなパラメーターとしては、単に例としてだけでも、不十分な前処理、不適切な溶媒、クリーニング後の早すぎる塗装、不適切な接着促進剤に起因する接着性の問題、不適切な溶媒に起因する流動性の問題などが挙げられる。ＰＢＴベースの製品は主として、塗装が特に良好でなければならない、外観的な車両の構成要素として、自動車の外側ボディ部品、特にウィングやトランクの蓋に見出すことができる。
【０００３】
（特許文献１）には、改良された難燃性および改良された透明性を有する、１，４−シクロヘキサンジメチレンテレフタレート単位を有するポリエステル、ハロゲンを含まないポリカーボネート、臭素化芳香族ポリカーボネート、および非置換もしくは置換のＣ２〜Ｃ１８−ヒドロカルビルスルホン酸塩を含む組成物が開示されている。特に、３−（フェニルスルホニル）ベンゼンスルホン酸のカリウム塩［ＣＡＳ  Ｎｏ．６３３１６−４３−８］が採用されている。
【０００４】
（特許文献２）には、アニオン性スルホネートタイプの帯電防止剤、ならびにさらには有機リン化合物および有機キレート化剤を含む熱可塑性ポリエステル組成物が開示されている。採用されるスルホネートタイプの薬剤は、直鎖状の金属アルキルスルホネートたとえばナトリウムドデシルスルホネート、または金属アルキル芳香族スルホネートである。
【０００５】
（特許文献３）は、特定の安定剤を用いて得られる、ポリアルキレンテレフタレート、芳香族ポリカーボネート、および場合によってはエラストマー性ポリマーをベースとする熱可塑性成形材料、ならびにその熱可塑性成形材料から製造される成形物品に関する。特定のリン化合物を組み合わせたものを添加した場合にのみ、それらから製造された製品の塗装性および塗料接着性が顕著に改良された成形材料が得られている。
【０００６】
ポリアルキレンテレフタレートとは対照的に、ポリカーボネート（ＰＣ）は、非晶質な熱可塑性物質である。「非晶質な物質」とは、物理学および化学の分野では、原子が規則正しい構造ととらずに、むしろ不規則的なパターンを形成し、長距離秩序ではなく短距離秩序のみを示すような物質を意味していると理解されている。ＰＣの非晶性によって、例外なく、表面特性および耐衝撃性が改良され、その結果一般的には塗料接着性が単純化される。
【先行技術文献】
【特許文献】
【０００７】
【特許文献１】国際公開第２０１６／０２２２４３Ａ１号パンフレット
【特許文献２】欧州特許出願公開第０３７２７９９Ａ２号明細書
【特許文献３】欧州特許出願公開第０３７３４６５Ａ２号明細書
【非特許文献】
【０００８】
【非特許文献１】Ｈ．Ｄｏｍｉｎｉｎｇｈａｕｓ，ｅｔ．ａｌ．，Ｋｕｎｓｔｓｔｏｆｆｅ，Ｅｉｇｅｎｓｃｈａｆｔｅｎ  ｕｎｄ  Ａｎｗｅｎｄｕｎｇｅｎ，２００８，Ｃｈａｐｔｅｒ  ２．２，Ｓｙｎｔｈｅｔｉｓｃｈｅ  Ｋｕｎｓｔｓｔｏｆｆｅ，ｐ．８７４，２００８（Ｓｐｒｉｎｇｅｒ）（ＩＳＢＮ  ９７８−３−５４０−７２４００−１）
【非特許文献２】Ｓｔａｎｄｏｔｈｅｋ，Ｋｕｎｓｔｓｔｏｆｆｅ  ｕｎｄ  ｉｈｒｅ  Ｌａｃｋｉｅｒｕｎｇ，Ｐｒｏｄｕｃｔ  ｂｒｏｃｈｕｒｅ  ｆｒｏｍ  Ｓｔａｎｄｏｘ，Ｗｕｐｐｅｒｔａｌ，Ｄ１２１８５７８２  Ｄ１００７  ５５００
【発明の概要】
【発明が解決しようとする課題】
【０００９】
しかしながら、本発明が取り組んでいる問題は、ポリカーボネートを使用することなく、それらの化学的組成のために、射出成形によって製造可能な製品における上述のような塗装欠陥の発生を抑制し、それによって塗装工に、特に静電塗装（ＥＳＴＡ）において、採用するべき塗料系の選択に大きな余地を与えるような、成形材料のためのポリアルキレンテレフタレートベースの組成物を提供することである。その理由は、ＰＣに比較してポリアルキレンテレフタレートが、より利便性の高い冷却挙動および加工挙動を有しているために、射出成形における加工により適しているという利点を有しているからである。
【課題を解決するための手段】
【００１０】
その問題の解決法および本発明の主題は、以下のものを含む組成物、およびそれらから製造可能な成形材料、およびさらにはそれらから製造可能な製品によって得られる：
Ａ）少なくとも１種のポリアルキレンテレフタレートまたはポリアルキレンフラノエート、好ましくはポリエチレンテレフタレートまたはポリブチレンテレフタレート、
Ｂ）少なくとも１種の充填剤または補強剤、および
Ｃ）少なくとも１種の、２個のアルキル基を有する二級アルカンスルホネート。
【発明を実施するための形態】
【００１１】
驚くべきことには、本発明による組成物をベースとする製品は、従来技術に比較して顕著に低い表面固有抵抗値（ｓｐｅｃｉｆｉｃ  ｓｕｒｆａｃｅ  ｒｅｓｉｓｔａｎｃｅ）を示し、そのために、それらを製造した後に塗装にかけられる製品、特に静電塗装（ＥＳＴＡ）による塗装にかけられる製品には、群を抜いて好適である。本発明による製品はさらに、高い耐熱性、改良された塗料接着性、低い表面抵抗値、および高められた表面張力の組合せを特徴としており、それによって、大量生産プロセス中の塗装ラインでのＥＳＴＡ法によってこれらの製品をコーティングすることが可能となった。
【００１２】
本発明による製品はさらに、相手先商標製品製造業者（ＯＥＭ＝Ｏｒｉｇｉｎａｌ  Ｅｑｕｉｐｍｅｎｔ  Ｍａｎｕｆａｃｔｕｒｅｒ）のオンラインプロセスに完全に合格するような、十分な耐熱性も示す。たとえば欧州特許出願公開第０３７３４６５Ａ２号明細書に記載されているようなブレンド物を含むＰＣの場合には、このようには運ばないが、その理由は、ポリカーボネートを添加すると、ＰＣブレンド物含有製品の高温での寸法安定性が損なわれるからである。本発明の成分Ｂ）とＣ）の組合せによって始めて、オンラインプロセスでＥＳＴＡ塗装することが可能となり、しかもそれと同時に、ポリアミドおよび／またはポリフェニレンエーテルをベースとする確立された材料の場合にあるような、湿度依存性の寸法変化も示さないポリアルキレンテレフタレート［成分Ａ）］をベースとする製品が利用可能となった。
【００１３】
疑念を避けるために付言すれば、本発明の範囲には、一般的な項目または好ましい範囲として以下において記載されるすべての定義およびパラメーターが、各種所望の組合せで包含される。
【００１４】
表面固有抵抗値は、プラスチック成形物の表面上を流れる表面電流に抗する能力の尺度である。このパラメーターは、環境条件および試験片に依存する。表面固有抵抗値を測定する際には、大気湿度、試験片の表面上の不純物、試験片のサイズ、および電極の形状および配置が決定的な役割を果たす。帯電性（ｅｌｅｃｔｒｏｓｔａｔｉｃ  ｐｒｏｐｅｒｔｉｅｓ）と呼ばれるプラスチックのパラメーターは、その物質の表面固有抵抗値に依存し、ＤＩＮ  ＥＮ  ＩＳＯ  ６１３４０−５−１に従って分類される。
【００１５】
本発明の文脈においては、表面抵抗値（単位：Ω）は、ＤＩＮ  ＩＥＣ  ６００９３に従い、試験対象の、８０ｍｍの直径および４ｍｍの厚みを有する円状の打抜板（ｒｏｕｎｄ  ｂｌａｎｋｓ）を用いて測定した。この目的のためには、円状の打抜板の上に銀製の電極を蒸着させた。本発明の文脈においては、表面抵抗値を使用して、本発明による製品の上での塗料の使用可能性の特徴づけを行った。
【００１６】
たとえばＥＳＴＡによって塗装対象の製品の上への、通常の電着塗料の析出試験は、実験室において、電流−時間曲線を用いて追跡される。それから、積分パラメーターが求められる。塗料層の積み上げに伴って表面抵抗値が増大し、電流の流れが低下することから、たとえ複雑な形状を有する対象物の上であっても、塗料の比較的均質な層の厚みが達成できるという結果が得られる。複雑な形状を有する物品の、内側領域と外側領域との層の厚みの比率は、均一電着性（ｔｈｒｏｗｉｎｇ  ｐｏｗｅｒ）と呼ばれている。均一電着性的挙動は、本発明の文脈においては、ＶＤＡ  ６２１−１８０によるＢＭＷ均一電着性に従って、特別な試験設備で試験される。これについては、次の文献を参照されたい：Ａ．Ｇｏｌｄｓｃｈｍｉｄｔ  ａｎｄ  Ｈ．−Ｊ．Ｓｔｒｅｉｔｂｅｒｇｅｒ，ＢＡＳＦ−Ｈａｎｄｂｕｃｈ  Ｌａｃｋｉｅｒｔｅｃｈｎｉｋ，ＢＡＳＦ  Ｃｏａｔｉｎｇｓ  ＡＧ，Ｖｉｎｃｅｎｔｚ，Ｈａｎｎｏｖｅｒ，２００２，ｐ．５０４〜５０７。
【００１７】
「アルキル」という用語は、本発明の文脈においては、直鎖状または分岐状の飽和炭化水素基を指している。たとえば、１〜４個の炭素原子を有するアルキル基またはポリアルキレン基が採用されたような場合には、これは「低級アルキル基」と記述され、好ましくは、メチル（Ｍｅ）、エチル（Ｅｔ）、プロピル、特にｎ−プロピルおよびイソプロピル、ブチル、特にｎ−ブチル、イソブチル、ｓｅｃ−ブチル、ｔｅｒｔ−ブチルなどが挙げられる。
【００１８】
当業者ならば理解していることであるが、「コンパウンディング」という用語は、特定な性能プロファイルに最適化する目的で、プラスチックを改良するために添加物質（充填剤、添加剤など）を混合することによるプラスチック加工と同義の、プラスチック業界用語を意味している。コンパウンディングは、好ましくはエクストルーダー中、特に好ましくは共回転二軸スクリューエクストルーダー、逆回転二軸スクリューエクストルーダー、プラネタリースクリューエクストルーダー、または共コンパウンダー（ｃｏｃｏｍｐｏｕｎｄｅｒ）の中で実施され、搬送、溶融、分散、混合、脱気、および昇圧のプロセス操作が含まれている。参照：ｈｔｔｐｓ：／／ｄｅ．ｗｉｋｉｐｅｄｉａ．ｏｒｇ／ｗｉｋｉ／Ｃｏｍｐｏｕｎｄｉｅｒｕｎｇ。
【００１９】
本出願の文脈において引用されている標準は、本発明の出願日における最新の版を指している。
【００２０】
成分Ａ）
本発明において成分Ａ）として使用するためのポリアルキレンテレフタレート（ポリエステルとも呼ばれている）は、各種のプロセスによって製造され、各種の構成単位から合成され、そして、特定の用途においては、単独で、または加工助剤、安定剤、ポリマーアロイ化のための共成分好ましくは、エラストマー、さもなくば補強用材料好ましくは、鉱物質充填剤または特にはガラス繊維、および場合によってはさらなる添加剤と組み合わせて製造されて、所望の性能が組み合わされた建造材料を与えることができる。同様に本発明において好適であり、「ポリアルキレンテレフタレート」の用語に包含されるものとしては、その他のポリマーを一部含むブレンド物が挙げられるが、この場合、１種または複数の相溶化剤を場合によっては採用してもよい。
【００２１】
ポリブチレンテレフタレート（ＰＢＴ）［ＣＡＳ  Ｎｏ．２４９６８−１２−５］を採用するのが好ましいが、このものはさらに、テレフタル酸（またはその反応性誘導体）とブタンジオールとから、公知の方法で製造される（Ｋｕｎｓｔｓｔｏｆｆ−Ｈａｎｄｂｕｃｈ，Ｖｏｌ．ＶＩＩＩ，ｐ．６９５〜，Ｋａｒｌ  Ｈａｎｓｅｒ  Ｖｅｒｌａｇ，Ｍｕｎｉｃｈ，１９７３）。ＰＢＴは、なかんずくＬａｎｘｅｓｓ  Ｄｅｕｔｓｃｈｌａｎｄ  ＧｍｂＨ（Ｃｏｌｏｇｎｅ）からＰｏｃａｎ（登録商標）のブランドで市販されている。
【００２２】
一つの実施態様においては、ポリエチレンテレフタレート（ＰＥＴ）［ＣＡＳ  Ｎｏ．２５０３８−５９−９］を使用するのが好ましいが、このものはエチレングリコールとテレフタル酸とから製造される。一つの実施態様においては、ポリシクロヘキシレンジメチレンテレフタレート（ＰＣＴ）［ＣＡＳ  Ｎｏ．２５０３７−９９−４］を使用するのが好ましいが、このものは１，４−シクロヘキサンジメタノールとテレフタル酸ジメチルとから製造され、Ｃｅｌａｎｅｓｅ  Ｃｏｒｐ．（Ｄａｌｌａｓ，Ｔｅｘａｓ，ＵＳＡ）からＴｈｅｒｍＸ（登録商標）の名称で入手可能である。
【００２３】
一つの実施態様においては、ポリアルキレンフラノエート、好ましくはポリエチレンフラノエート（ＰＥＦ）またはポリプロピレンフラノエート（ＰＰＦ）が成分Ａ）として採用される。ポリアルキレンフラノエートは、２，５−フランジカルボン酸［ＣＡＳ  Ｎｏ．３２３８−４０−２］をグリコール、好ましくはエチレングリコールまたはプロピレングリコールと組み合わせて重合させた場合のリサイクルプロセスから回収される。２，５−フランジカルボン酸は、反応剤のヒドロキシメチルフルフラール（ＨＭＦ）を使用して製造される（Ａｖａｎｔｉｕｍ（Ａｍｓｔｅｒｄａｍ，Ｔｈｅ  Ｎｅｔｈｅｒｌａｎｄｓ）。ＢｉｏＰｌａ  Ｊｏｕｒｎａｌ，Ｎｏ．５９，２０１５，ｐ．１２〜１７も参照されたい。
【００２４】
成分Ａ）として使用するためのポリアルキレンテレフタレートには、ジカルボン酸を規準にして、少なくとも８０ｍｏｌ％、好ましくは少なくとも９０ｍｏｌ％のテレフタル酸基が含まれているのが好ましい。
【００２５】
一つの実施態様においては、本発明において成分Ａ）として使用するためのポリアルキレンテレフタレートには、テレフタル酸基に加えて、２０ｍｏｌ％までの、８〜１４個の炭素原子を有する他の芳香族ジカルボン酸の基、または４〜１２個の炭素原子を有する脂肪族ジカルボン酸の基、特にフタル酸、イソフタル酸、ナフタレン−２，６−ジカルボン酸、４，４’−ジフェニルジカルボン酸、コハク酸、アジピン酸、セバシン酸、アゼライン酸、シクロヘキサン二酢酸、シクロヘキサンジカルボン酸、２，５−フランジカルボン酸の基が含まれていてもよい。
【００２６】
一つの実施態様においては、本発明において成分Ａ）として使用するのに好ましいポリアルキレンテレフタレートには、実際のジオール成分に加えて、２０ｍｏｌ％までの３〜１２個の炭素原子を有するその他の脂肪族ジオール、または２０ｍｏｌ％までの６〜２１個の炭素原子を有する脂環族ジオール、好ましくは以下の基が含まれていてもよい：プロパン−１，３−ジオール、２−エチルプロパン−１，３−ジオール、ネオペンチルグリコール、ペンタン−１，５−ジオール、ヘキサン−１，６−ジオール、１，４−シクロヘキサンジメタノール、３−メチルペンタン−２，４−ジオール、２−メチルペンタン−２，４−ジオール、２，２，４−トリメチルペンタン−１，３−ジオール、２，２，４−トリメチルペンタン−１，５−ジオール、２−エチルヘキサン−１，３−ジオール、２，２−ジエチルプロパン−１，３−ジオール、ヘキサン−２，５−ジオール、１，４−ジ（β−ヒドロキシエトキシ）ベンゼン、２，２−ビス（４−ヒドロキシシクロヘキシル）プロパン、２，４−ジヒドロキシ−１，１，３，３−テトラメチルシクロブタン、２，２−ビス（３−β−ヒドロキシエトキシフェニル）プロパン、および２，２−ビス（４−ヒドロキシプロポキシフェニル）プロパン。
【００２７】
成分Ａ）として使用するのに好ましいポリアルキレンテレフタレートは、ＥＮ−ＩＳＯ  １６２８／５に従い、それぞれの場合においてＵｂｂｅｌｏｈｄｅ粘度計でフェノール／ｏ−ジクロロベンゼン（１：１、重量部）中、２５℃で測定して、３０〜１５０ｃｍ３／ｇの範囲、特に好ましくは４０〜１３０ｃｍ３／ｇの範囲、極めて特に好ましくは５０〜１００ｃｍ３／ｇの範囲の固有粘度を有している。固有粘度ＩＶは、Ｓｔａｕｄｉｎｇｅｒ  Ｉｎｄｅｘまたは極限粘度とも呼ばれ、Ｍａｒｋ−Ｈｏｕｗｉｎｋ式に従って、平均分子質量に比例し、粘度数ＶＮをポリマー濃度ゼロにまで外挿した値である。それは、一連の測定から、あるいは適切な近似法（たとえば、Ｂｉｌｌｍｅｙｅｒ）を使用して予測することができる。ＶＮ［ｍＬ／ｇ］は、キャピラリー粘度計、たとえばＵｂｂｅｌｏｈｄｅ粘度計の中で溶液粘度を測定することにより得られる。溶液粘度は、ポリマーの平均分子量の目安である。その測定は、各種の溶媒（ギ酸、ｍ−クレゾール、テトラクロロエタン、フェノール、１，２−ジクロロベンゼンなど）を用いて溶解させたポリマーについて、各種の濃度を用いて実施される。粘度数ＶＮから、ポリマーの加工性および使用時の性質を知ることができる。ポリマーを、熱応力、エージングプロセス、または化学物質の作用、耐候性、および耐光性に曝露させたら、相応の測定手段によって検討するのがよい。この点に関しては、以下も参照されたい：ｈｔｔｐ：／／ｄｅ．ｗｉｋｉｐｅｄｉａ．ｏｒｇ／ｗｉｋｉ／Ｖｉｓｋｏｓｉｍｅｔｒｉｅおよび「ｈｔｔｐ：／／ｄｅ．ｗｉｋｉｐｅｄｉａ．ｏｒｇ／ｗｉｋｉ／Ｍａｒｋ−Ｈｏｕｗｉｎｋ−Ｇｌｅｉｃｈｕｎｇ」。
【００２８】
本発明において成分Ａ）として使用するのに好ましいＰＢＴは、他のポリマーとの混合物の形で採用してもよい。本発明において使用するためのＰＢＴブレンド物の製造は、コンパウンディングによって実施される。そのようなコンパウンディングの際に、そのブレンド物の性能を改良するために、その溶融物に、慣用される添加剤、特に離型剤またはエラストマーをさらに加えてもよい。
【００２９】
本発明において使用するのに好ましいＰＢＴは、Ｌａｎｘｅｓｓ  Ｄｅｕｔｓｃｈｌａｎｄ  ＧｍｂＨ（Ｃｏｌｏｇｎｅ）から、Ｐｏｃａｎ（登録商標）Ｂ１３００の名称で入手可能である。本発明において使用するためのＰＥＴは、Ｅ．Ｉ．ｄｕ  Ｐｏｎｔ  ｄｅ  Ｎｅｍｏｕｒｓ  ａｎｄ  Ｃｏｍｐａｎｙ／ＤｕＰｏｎｔ  ｄｅ  Ｎｅｍｏｕｒｓ（Ｄｅｕｔｓｃｈｌａｎｄ）ＧｍｂＨ（Ｎｅｕ  Ｉｓｅｎｂｕｒｇ）から、Ｒｙｎｉｔｅ（登録商標）ＰＥＴの名称で入手可能である。
【００３０】
成分Ｂ）
本発明による組成物には、成分Ｂ）として、少なくとも１種の充填剤または補強剤が含まれる。充填剤または補強剤は、成分Ａ）の１００質量部を規準にして１〜５５質量部の範囲の量で採用するのが好ましい。
【００３１】
マイカ、シリケート、石英、特に石英粉、タルク［ＣＡＳ  Ｎｏ．１４８０７−９６−６］、二酸化チタン、非晶質シリカ、硫酸バリウム、ガラスビーズ、ガラス粉、および／またはガラス繊維または炭素繊維をベースとする繊維質の充填剤および補強剤のシリーズからの少なくとも１種の充填剤または補強剤を採用するのが好ましい。
【００３２】
ガラスビーズまたはガラス粉を使用するのが特に好ましく、ガラスビーズが極めて特に好ましい。ガラスビーズを使用する場合には、粒径分布／粒径に関する指標は、それぞれの場合において熱可塑性成形材料の中に組み入れる前のいわゆる表面規準の（ｓｕｒｆａｃｅ−ｂａｓｅｄ）粒径で示す。この場合、それぞれのガラス粒子の表面の直径は、仮想球状粒子（球）の表面に関連させる。これは、Ａｎｋｅｒｓｍｉｄ粒径分析器を用いて実施するのが好ましいが、この装置は、原理的にはレーザー調光（ｌａｓｅｒ  ｄｉｍｍｉｎｇ）によって動作している（Ｅｙｅ  Ｔｅｃｈ（登録商標）（ＥｙｅＴｅｃｈ（登録商標）ソフトウェア付き）およびＡＣＭ−１０４測定セル、Ａｎｋｅｒｓｍｉｄ  Ｌａｂ（Ｏｏｓｔｅｒｈｏｕｔ，Ｔｈｅ  Ｎｅｔｈｅｒｌａｎｄｓ）。
【００３３】
成分Ｂ）として使用するためのすべての充填剤および／または補強剤は、成形材料／製品を得る目的の加工が原因で、前記成形材料／製品において、元々採用された充填剤／補強剤よりも小さなｄ９７／ｄ５０値を有している。
【００３４】
本明細書におけるｄ５０およびｄ９７値ならびにその測定および意義に関しては、Ｃｈｅｍｉｅ  Ｉｎｇｅｎｉｅｕｒ  Ｔｅｃｈｎｉｋ，（７２），ｐ．２７３〜２７６，３／２０００、Ｗｉｌｅｙ−ＶＣＨ  Ｖｅｒｌａｇ  ＧｍｂＨ（Ｗｅｉｎｈｅｉｍ），２０００を参照されたいが、そこでは、
ｄ５０は、それより下に全粒子の５０％が存在している粒径（中央値）であり、そして
ｄ９７は、それより下に全粒子の９７％が存在している粒径である。
【００３５】
充填剤および補強剤は、個別に、または２種以上の異なった充填剤および／または補強剤の混合物として採用することができる。
【００３６】
好ましい実施態様においては、成分Ｂ）として使用するための充填剤および／または補強剤が、接着促進剤／接着促進剤系、特に好ましくはエポキシドベースまたはシランベースの接着促進剤／接着促進剤系を用いて表面変性されているのが特に好ましい。しかしながら、前処理が必須であるという訳ではない。
【００３７】
特に好ましい実施態様においては、スフェリガラス（ｓｐｈｅｒｉｇｌａｓｓ）として知られている球状のガラスビーズが、成分Ｂ）として採用される。
【００３８】
成分Ｂ）として使用するための充填剤および／または補強剤、特にガラスビーズまたはガラス繊維が、好適なサイジング系（ｓｉｚｅ  ｓｙｓｔｅｍ）、特に好ましくはシランベースのサイジング系を備えているのが好ましい。
【００３９】
前処理のための極めて特に好ましいシランベースの接着促進剤は、一般式（Ｉ）
（Ｘ−（ＣＨ２）ｑ）ｋ−Ｓｉ−（Ｏ−ＣｒＨ２ｒ＋１）４−ｋ      （Ｉ）
［式中、置換基は以下のように定義される：
Ｘは、ＮＨ２−、ＨＯ−、
【化１】
2017197740.tif 000002
であり、
ｑは、２〜１０、好ましくは３〜４の整数であり、
ｒは、１〜５、好ましくは１〜２の整数であり、
ｋは、１〜３の整数、好ましくは１である。］
のシラン化合物である。
【００４０】
特に好ましい接着促進剤は、アミノプロピルトリメトキシシラン、アミノブチルトリメトキシシラン、アミノプロピルトリエトキシシラン、アミノブチルトリエトキシシラン、および置換基Ｘとしてグリシジル基を含む相当するシランの群からのシラン化合物である。
【００４１】
充填剤および／または補強剤、特にガラスビーズまたはガラス繊維を変性させるためには、そのシラン化合物が、表面コーティングのために、充填剤／補強剤に対して好ましくは０．０５〜２重量％の範囲、特に好ましくは０．２５〜１．５重量％の範囲、特には０．５〜１重量％の範囲の量で採用される。
【００４２】
本発明において好適に使用されるための球状ガラスは、Ｐｏｔｔｅｒｓ  Ｉｎｄｕｓｔｒｉｅｓ  ＬＬＣ．（Ｖａｌｌｅｙ  Ｆｏｒｇｅ，ＰＡ  １９４８２，ＵＳＡ）から、Ｓｐｈｅｒｉｇｌａｓｓ（登録商標）３０００  ＣＰ０２の名称で入手可能である。
【００４３】
成分Ｃ）
２個のアルキル基を有する二級アルカンスルホネート（ＳＡＳ）が、成分Ｃ）として採用される。成分Ｃ）としては、２個のアルキル基を有する二級アルカンスルホネート（ＳＡＳ）のナトリウム塩を採用するのが好ましい。その基Ｒが脂肪族であるようなスルホン酸が、アルカンスルホン酸と呼ばれ、それらの塩およびエステルが、アルキルスルホネートまたはそうでなければアルカンスルホネートと呼ばれる。本発明において成分Ｃ）として使用するための二級アルカンスルホネートは、スルホネートに加えて、２個のアルキル基を担持している二級の炭素原子を特徴としており、そのために上述の従来技術の場合のような芳香族基は担持していない。
【００４４】
ＳＡＳ［ＣＡＳ  Ｎｏ．９７４８９−１５−１］は、特にヨーロッパにおいては、経済的に重要なアニオン性界面活性剤の群であり、一般式（ＩＩ）
Ｒ１−ＨＣ（ＳＯ３Ｎａ）−Ｒ２      （ＩＩ）
［式中、Ｒ１およびＲ２は互いにそれぞれ独立して、Ｃ１０〜Ｃ２１アルキル基を表す］の異性体および同族体の混合物であることを特徴としている。特に好ましいのは、式（ＩＩ）のアルカンスルホン酸（式中、Ｒ１およびＲ２は互いにそれぞれ独立して、Ｃ１６〜Ｃ１８アルキル基を表す）のナトリウム塩である。
【００４５】
ＳＡＳは、直鎖のパラフィンをスルホ酸化またはスルホ塩素化し、その後で、水酸化ナトリウム水溶液を用いてそのスルホ塩素化物を中和／鹸化することによって得ることができる。ＳＡＳは極めて容易に生分解され、皿洗い洗剤、住居用洗剤製品においてのみならず、化粧品、乳化重合または消火剤においても、今日まで主として使用されてきた。Ｌａｎｘｅｓｓ  Ｄｅｕｔｓｃｈｌａｎｄ  ＧｍｂＨ（Ｃｏｌｏｇｎｅ）からＭｅｒｓｏｌａｔ（登録商標）のブランドで市販されているＳＡＳもまた、慣例的には（Ｃ１０〜Ｃ２１）アルキルスルホン酸エステルとされている。さらに、ｈｔｔｐｓ：／／ｄｅ．ｗｉｋｉｐｅｄｉａ．ｏｒｇ／ｗｉｋｉ／Ｓｕｌｆｏｎｓ％Ｃ３％Ａ４ｕｒｅｎも参照されたい。本発明においては成分Ｃ）として特に好適に採用されるのは、Ｌａｎｘｅｓｓ  Ｄｅｕｔｓｃｈｌａｎｄ  ＧｍｂＨ（Ｃｏｌｏｇｎｅ）から入手可能な、Ｍｅｒｓｏｌａｔ（登録商標）Ｈ９５、ＳＤＢ  Ｎｒ．０１１６９３、アルカンスルホン酸ナトリウム［ＣＡＳ  Ｎｏ．６８１８８−１８−１］である。
【００４６】
ＳＡＳは、成分Ａ）の１００質量部を規準にして０．５〜２０質量部の範囲の量で採用するのが好ましい。本発明において使用するのに好ましいＳＡＳは、たとえば、Ｌａｎｘｅｓｓ  Ｄｅｕｔｓｃｈｌａｎｄ  ＧｍｂＨ（Ｃｏｌｏｇｎｅ）からＭｅｒｓｏｌａｔ（登録商標）Ｈ９５の名称で入手可能である。
【００４７】
成分Ｄ）
好ましい実施態様においては、成分Ａ）、Ｂ）およびＣ）に加えて、成分Ｄ）の、少なくとも１種のα−オレフィンと、少なくとも１種の、脂肪族Ｃ１〜Ｃ２０アルコールのメタクリルエステルまたはアクリルエステルとの少なくとも１種のコポリマーがさらに採用される。ここで特に好ましいのは、そのα−オレフィンがエテンおよび／またはプロペンから構成され、そのメタクリル酸エステルまたはアクリル酸エステルが、そのアルコール成分として、６〜２０個のＣ原子を有する直鎖状または分岐状のアルキル基を含んでいるコポリマーである。α−オレフィンとしてエテンを使用するのが極めて特に好ましい。成分Ｄ）としてエテンとアクリルエステルとのコポリマーを使用すれば、極めて特に好ましい。エテンのみと、１種のアクリルエステルのみとからのコポリマーが、特に好ましい。エテンのみと、アクリル酸２−エチルヘキシルのみとのコポリマーが、特別に特に好ましい。本発明において成分Ｄとして好適なコポリマーは、その組成だけではなく、その低分子量性の点でも注目に値する。したがって、特に好ましいのは、１９０℃、２．１６ｋｇの負荷の下で測定して、少なくとも１００ｇ／１０分、好ましくは少なくとも１５０ｇ／１０分、より好ましくは少なくとも３００ｇ／１０分のＭＦＩを有するコポリマーである。ＭＦＩ、すなわちメルトフローインデックスは、熱可塑性物質の溶融物の流動特性を表すために使用され、標準のＩＳＯ  １１３３またはＡＳＴＭ  Ｄ  １２３８に規定されている。本発明の文脈においては、ＭＦＩ、およびＭＦＩに関連するすべての数値は、ＩＳＯ  １１３３に記載の標準法により、１９０℃、試験荷重２．１６ｋｇで測定するか、求めたものである。
【００４８】
成分Ｄ）は、成分Ａ）の１００質量部を規準にして１〜１５質量部の範囲の量で採用するのが好ましい。
【００４９】
成分Ｅ）
好ましい実施態様においては、成分Ａ）、Ｂ）、Ｃ）およびＤ）に加えるか、またはＤ）に代えて、成分Ｅ）の少なくとも１種のエラストマー変性剤がさらに採用される。成分Ｅ）は、成分Ａ）の１００質量部を規準にして１〜３５質量部の範囲の量で採用するのが好ましい。成分Ｅ）として使用するのに好ましいエラストマー変性剤としては、なかんずく、１種または複数の、以下のもののグラフトポリマーが挙げられる：
Ｅ．１：５〜９５重量％、好ましくは３０〜９０重量％の、少なくとも１種のビニルモノマー、
Ｅ．２：９５〜５重量％、好ましくは７０〜１０重量％の、１０℃未満、好ましくは０℃未満、特に好ましくは−２０℃未満のガラス転移温度を有する１種または複数のグラフト基剤（ｇｒａｆｔ  ｓｕｂｓｔｒａｔｅ）（ここで、重量％の値は、グラフトポリマーＥ）の１００重量％を規準にしたものである）。
【００５０】
グラフト基剤のＥ．２は、一般的には０．０５〜１０μｍの範囲、好ましくは０．１〜５μｍの範囲、特に好ましくは０．２〜１μｍの範囲の中央粒径（ｄ５０）を有している。
【００５１】
モノマーＥ．１は、好ましくは以下のものの混合物である：
Ｅ．１．１：５０〜９９重量％の、ビニル芳香族化合物および／または環置換されたビニル芳香族化合物、特には、スチレン、α−メチルスチレン、ｐ−メチルスチレン、ｐ−クロロスチレン、および／またはメタクリル酸（Ｃ１〜Ｃ８）−アルキル、特にはメタクリル酸メチル、メタクリル酸エチル、ならびに
Ｅ．１．２：１〜５０重量％の、ビニルシアニド、特に不飽和ニトリルたとえば、アクリロニトリルおよびメタクリロニトリル、ならびに／または（メタ）アクリル酸（Ｃ１〜Ｃ８）アルキル、特にメタクリル酸メチル、メタクリル酸グリシジル、アクリル酸ｎ−ブチル、アクリル酸ｔ−ブチル、ならびに／または不飽和カルボン酸、特に無水マレイン酸の誘導体、特に無水物およびイミド、またはＮ−フェニルマレイミド（ここで、重量％の値は、モノマーＥ．１．の１００重量％を規準にしたものである）。
【００５２】
好適なモノマーＥ．１．１は、スチレン、α−メチルスチレンおよびメタクリル酸メチルのモノマーの少なくとも１種から選択され、好適なモノマーＥ．１．２は、アクリロニトリル、無水マレイン酸、メタクリル酸グリシジル、およびメタクリル酸メチルのモノマーの少なくとも１種から選択される。
【００５３】
特に好適なモノマーは、Ｅ．１．１ではスチレン、Ｅ．１．２ではアクリロニトリルである。
【００５４】
エラストマー変性剤において採用される、グラフトポリマーに対して好適なグラフト基剤Ｅ．２は、たとえば、以下のものである：ジエンゴム、ＥＰＤＭゴム、すなわち、エチレン／プロピレン、場合によってはジエンをベースとするもの、さらにはアクリレート、ポリウレタン、シリコーン、クロロプレン、およびエチレン／酢酸ビニルゴム。ＥＰＤＭは、エチレン−プロピレン−ジエンゴムを表している。
【００５５】
好適なグラフト基剤のＥ．２は、ジエンゴム、特にブタジエン、イソプレンなどをベースとするもの、またはジエンゴムもしくはジエンゴムのコポリマーもしくはそれらの混合物と、さらなる共重合性モノマー、特にＥ．１．１およびＥ．１．２との混合物であるが、ただし、成分Ｅ．２のガラス転移温度は、１０℃未満、好ましくは０℃未満、特に好ましくは−１０℃未満である。
【００５６】
特に好ましいグラフト基剤のＥ．２は、ＡＢＳポリマー（エマルション法、バルク法、および懸濁法のＡＢＳ）であるが、ここでＡＢＳは、アクリロニトリル−ブタジエン−スチレンを表しており、たとえば以下の文献に記載されている：独国特許出願公開第Ａ２  ０３５  ３９０号明細書（＝米国特許第Ａ３  ６４４  ５７４号明細書）、または独国特許出願公開第Ａ２  ２４８  ２４２号明細書（＝英国特許出願公開第Ａ１  ４０９  ２７５号明細書）、またはＵｌｌｍａｎｎ，Ｅｎｚｙｋｌｏｐａｅｄｉｅ  ｄｅｒ  Ｔｅｃｈｎｉｓｃｈｅｎ  Ｃｈｅｍｉｅ，ｖｏｌ．１９（１９８０），ｐ．２８０〜。グラフト基剤Ｅ．２のゲル含量は、グラフト基剤Ｅ．２の１００重量％を規準にして（トルエン中で測定して）、好ましくは少なくとも３０重量％、特に好ましくは少なくとも４０重量％である。アクリロニトリル−ブタジエン−スチレン・コポリマーをベースとするゴムが極めて特に好ましい。
【００５７】
それらのエラストマー変性剤／グラフトポリマーは、フリーラジカル重合、好ましくはエマルション重合、懸濁重合、溶液重合、またはバルク重合、特には、エマルション重合またはバルク重合で製造される。
【００５８】
特に好適なグラフトゴムとしてはさらに、ＡＢＳポリマーが挙げられるが、このものは、米国特許第Ａ４  ９３７  ２８５号明細書に従った、有機過酸化物とアスコルビン酸とからなる重合開始剤系を用いた酸化還元開始法によって製造される。
【００５９】
周知のことではあるが、グラフト化反応においてグラフトモノマーが、グラフト基剤の上に全部がグラフトされる必要はないので、本発明においては、「グラフトポリマー」という用語は、グラフト基剤の存在下でのグラフトモノマーの（共）重合で製造され、仕上げ段階で共に得られた反応生成物も意味していると理解されたい。
【００６０】
同様に好適なアクリレートゴムは、好ましくはアクリル酸アルキルのポリマーであるグラフト基剤Ｅ．２の上に、場合によっては、Ｅ．２を基準にして最高４０重量％までの、その他の重合性エチレン性不飽和モノマーを組み合わせたものをベースとしている。好適な重合性アクリル酸エステルとしては、以下のものが挙げられる：Ｃ１〜Ｃ８−アルキルエステル、たとえばメチル、エチル、ブチル、ｎ−オクチルおよび２−エチルヘキシルエステル；ハロアルキルエステル、好ましくはハロＣ１〜Ｃ８−アルキルエステル、好ましくはアクリル酸クロロエチル、グリシジルエステル、ならびにそれらのモノマーの混合物。コアとしてアクリル酸ブチルを、そしてシェルとしてメタクリル酸メチルを含むグラフトポリマーが、特に好ましい。
【００６１】
Ｅ．２においてさらに好適で適切なグラフト基剤は、グラフト活性サイトを含むシリコーンゴムであって、たとえば、独国特許出願公開第Ａ３  ７０４  ６５７号明細書（＝米国特許第４  ８５９  ７４０号明細書）、独国特許出願公開第Ａ３  ７０４  ６５５号明細書（＝米国特許第４  ８６１  ８３１号明細書）、独国特許出願公開第Ａ３  ６３１  ５４０号明細書（＝米国特許第４  ８０６  ５９３号明細書）および独国特許出願公開第Ａ３  ６３１  ５３９号明細書（＝米国特許第４  ８１２  ５１５号明細書）に記載がある。
【００６２】
架橋は、１個を超える重合性二重結合を有する共重合性モノマーによって達成することが可能である。架橋性モノマーの好ましい例としては、以下のものが挙げられる：３〜８個の炭素原子を有する不飽和モノカルボン酸と、３〜１２個の炭素原子を有する不飽和１価アルコールまたは２〜４個のＯＨ基および２〜２０個の炭素原子を有する飽和ポリオールとのエステル、好ましくは、エチレングリコールジメタクリレート、メタクリル酸アリル；ポリ不飽和ヘテロサイクリック化合物、好ましくはトリビニルシアヌレートおよびトリアリルシアヌレート；多官能ビニル化合物、好ましくはジビニルベンゼンおよびトリビニルベンゼン、さらにはリン酸トリアリルおよびフタル酸ジアリル。
【００６３】
好適な架橋性モノマーは、メタクリル酸アリル、エチレングリコールジメタクリレート、フタル酸ジアリル、および少なくとも３個のエチレン性不飽和基を有するヘテロサイクリック化合物である。
【００６４】
特に好適な架橋性モノマーは、環状モノマーのトリアリルシアヌレート、トリアリルイソシアヌレート、トリアクリロイルヘキサヒドロ−ｓ−トリアジン、トリアリルベンゼンである。架橋されたモノマーの量は、グラフト基剤Ｅ．２の１００重量％を規準にして、好ましくは０．０２〜５重量％、特には０．０５〜２重量％である。
【００６５】
少なくとも３個のエチレン性不飽和基を有する環状架橋モノマーの場合には、グラフトベースＥ．２を１重量％未満の量に限定するのが有利である。
【００６６】
アクリルエステルに加えて、場合によってはグラフト基剤Ｅ．２を調製するために使用することが可能な、好ましい「その他の」重合性で、エチレン性の不飽和モノマーとしては以下のものが挙げられる：アクリロニトリル、スチレン、α−メチルスチレン、アクリルアミド、ビニルＣ１〜Ｃ６−アルキルエーテル、メタクリル酸メチル、メタクリル酸グリシジル、ブタジエン。グラフトベースＥ．２として好適なアクリレートゴムは、Ｅ．２の１００重量％を規準にして、少なくとも６０重量％のゲル含量を有するエマルションポリマーである。
【００６７】
グラフトポリマーをベースとするエラストマー変性剤と同様に、グラフトポリマーをベースとせず、１０℃未満、好ましくは０℃未満、特に好ましくは−２０℃未満のガラス転移温度を有するエラストマー変性剤を使用することも可能である。好ましくは、これらには、ブロックコポリマー構造を有するエラストマーおよびそれに加えて、熱可塑性的に溶融することが可能なエラストマー、特に、ＥＰＭ、ＥＰＤＭおよび／またはＳＥＢＳゴム（ＥＰＭ＝エチレン−プロピレン・コポリマー、ＥＰＤＭ＝エチレン−プロピレン−ジエン・ゴム、ＳＥＢＳ＝スチレン−エテン−ブテン−スチレン・コポリマー）が含まれる。
【００６８】
成分Ｆ）
好ましい実施態様においては、成分Ａ）、Ｂ）、Ｃ）、Ｄ）およびＥ）に加えるか、またはＤ）に代えるか、またはＥ）に代えて、成分Ｆ）の、少なくとも１種のさらなる添加剤をさらに採用するが、ただし、Ｆ）は、Ａ）、Ｂ）、Ｃ）、Ｄ）またはＥ）とは異なるものである。成分Ｆ）は、成分Ａ）の１００質量部を規準にして０．１〜２０質量部の範囲の量で採用するのが好ましい。
【００６９】
本発明の文脈において好ましいさらなる添加剤としては、以下のものが挙げられる：ＵＶ安定剤、熱安定剤、潤滑剤および離型剤、成分Ｂ）とは別の充填剤および補強剤、成核剤、レーザー吸収剤、二官能もしくは多官能の分岐性もしくは連鎖延長性添加剤、加水分解安定剤、帯電防止剤、乳化剤、可塑剤、加工助剤、流動助剤、エラストマー変性剤、ならびに成分Ｅ）とは別の着色剤。それぞれの添加剤は単独で使用してもよいし、混合物中、またはマスターバッチの形態の中で使用してもよい。
【００７０】
潤滑剤および離型剤は、一連の長鎖脂肪酸、長鎖脂肪酸の塩、長鎖脂肪酸のエステル誘導体、およびモンタンワックスから選択するのが好ましい。
【００７１】
好ましい長鎖脂肪酸は、ステアリン酸またはベヘン酸である。好ましい長鎖脂肪酸の塩は、ステアリン酸カルシウムまたはステアリン酸亜鉛である。好ましい長鎖脂肪酸のエステル誘導体は、ペンタエリスリトールをベースとするもの、より特にはペンタエリスリトールのＣ１６〜Ｃ１８脂肪酸エステル［ＣＡＳ  Ｎｏ．６８６０４−４４−４］または［ＣＡＳ  Ｎｏ．８５１１６−９３−４］である。
【００７２】
本発明の文脈においては、モンタンワックスは、２８〜３２個の炭素原子の鎖長を有する、直鎖の飽和カルボン酸の混合物である。本発明において特に好ましく採用されるのは、８〜４０個の炭素原子を有する飽和もしくは不飽和の脂肪族カルボン酸と２〜４０個の炭素原子を有する脂肪族飽和アルコールとのエステル、ならびに８〜４０個の炭素原子を含む飽和もしくは不飽和の脂肪族カルボン酸の金属塩の群からの潤滑剤および／または離型剤であるが、ここで、ペンタエリスリトールテトラステアレート、ステアリン酸カルシウム［ＣＡＳ  Ｎｏ．１５９２−２３−０］および／またはエチレングリコールジモンタネート、特にＬｉｃｏｗａｘ（登録商標）Ｅ［ＣＡＳ  Ｎｏ．７４３８８−２２−０］（Ｃｌａｒｉａｎｔ（Ｍｕｔｔｅｎｚ，Ｂａｓｅｌ）製）が極めて特に好ましく、そしてペンタエリスリトールテトラステアレート［ＣＡＳ  Ｎｏ．１１５−８３−３］（たとえば、Ｅｍｅｒｙ  Ｏｌｅｏｃｈｅｍｉｃａｌｓ  ＧｍｂＨ（Ｄｕｅｓｓｅｌｄｏｒｆ，Ｇｅｒｍａｎｙ）からＬｏｘｉｏｌ（登録商標）Ｐ８６１の名称で入手可能）が、特別に特に好ましい。
【００７３】
採用される着色剤は、好ましくは、有機顔料、好ましくはフタロシアニン、キナクリドン、ペリレン、および染料、好ましくはニグロシンまたはアントラキノン、ならびに無機顔料、特に二酸化チタンおよび／または硫酸バリウム、ウルトラマリンブルー、酸化鉄、硫化亜鉛またはカーボンブラックである。
【００７４】
成分Ｆ）として使用するのに好適な可塑剤は、フタル酸ジオクチル、フタル酸ジベンジル、フタル酸ブチルベンジル、炭化水素オイル、またはＮ−（ｎ−ブチル）ベンゼンスルホンアミドである。
【００７５】
採用される成核剤は、好ましくは酢酸、サリチル酸、ステアリン酸、サッカリン酸のナトリウムおよびカリウム塩、および部分鹸化モンタンワックス、およびアイオノマー、および特に好ましくはタルクであるが、ただしここで、このものは、成分Ｂ）として既に存在しているものであってはならいし、またこのリストで網羅されている訳でもない。
【００７６】
成分Ｆ）として使用するのに好ましい熱安定剤は、立体障害フェノールおよび脂肪族的もしくは芳香族的に置換されたホスファイトの群、ならびにこれらの群のものの各種の置換されたものから選択される。
【００７７】
立体障害フェノールの中でも採用するのに好ましいのは、少なくとも１個の３−ｔｅｒｔ−ブチル−４−ヒドロキシ−５−メチルフェニル構成単位および／または少なくとも１個の３，５−ジ（ｔｅｒｔ−ブチル−４−ヒドロキシフェニル）構成単位を有するものであって、特に好ましいのは以下のものである：１，６−ヘキサンジオール  ビス［３−（３，５−ジ−ｔｅｒｔ−ブチル−４−ヒドロキシフェニル）プロピオネート］［ＣＡＳ  Ｎｏ．３５０７４−７７−２］（Ｉｒｇａｎｏｘ（登録商標）２５９（ＢＡＳＦ  ＳＥ（Ｌｕｄｗｉｇｓｈａｆｅｎ，Ｇｅｒｍａｎｙ）製）、ペンタエリスリトールテトラキス［３−（３，５−ジ−ｔｅｒｔ−ブチル−４−ヒドロキシフェニル）プロピオネート］［ＣＡＳ  Ｎｏ．６６８３−１９−８］（Ｉｒｇａｎｏｘ（登録商標）１０１０、ＢＡＳＦ  ＳＥ製）、および３，９−ビス［２−［３−（３−ｔｅｒｔ−ブチル−４−ヒドロキシ−５−メチルフェニル）プロピオニルオキシ］−１，１−ジメチルエチル］−２，４，８，１０−テトラオキサスピロ［５．５］ウンデカン［ＣＡＳ  Ｎｏ．９０４９８−９０−１］（ＡＤＫ  Ｓｔａｂ（登録商標）ＡＯ  ８０）。ＡＤＫ  Ｓｔａｂ（登録商標）ＡＯ  ８０は、Ａｄｅｋａ−Ｐａｌｍｅｒｏｌｅ  ＳＡＳ（Ｍｕｌｈｏｕｓｅ，Ｆｒａｎｃｅ）から市販されている。
【００７８】
脂肪族的もしくは芳香族的に置換されたホスファイトの群の中でも採用するのに好ましいのは以下のものである：テトラキス（２，４−ジ−ｔｅｒｔ−ブチルフェニル）−４，４−ビフェニルジホスフォナイト［ＣＡＳ  Ｎｏ．１１９３４５−０１−６］（たとえば、Ｃｌａｒｉａｎｔ  Ｉｎｔｅｒｎａｔｉｏｎａｌ  Ｌｔｄ（Ｍｕｔｔｅｎｚ，Ｓｗｉｔｚｅｒｌａｎｄ）からＨｏｓｔａｎｏｘ（登録商標）Ｐ−ＥＰＱの名称で入手可能である）、ビス（２，４−ジクミルフェニル）ペンタエリスリトールジホスファイト［ＣＡＳ  Ｎｏ．１５４８６２−４３−８］（たとえば、Ｄｏｖｅｒ  Ｃｈｅｍｉｃａｌ  Ｃｏｒｐ．（Ｄｏｖｅｒ，ＵＳＡ）からＤｏｖｅｒｐｈｏｓ（登録商標）Ｓ９２２８の名称で入手可能である）、および／またはテトラキス（２，４−ジ−ｔｅｒｔ−ブチルフェニル）−１，１−ビフェニル−４，４’−ジイルビスホスフォナイト［ＣＡＳ  Ｎｏ．３８６１３−７７−３］。
【００７９】
しかしながら、本発明はさらに、α−オレフィン少なくとも１種と脂肪族Ｃ１〜Ｃ２０アルコールのアクリルエステル少なくとも１種との少なくとも１種のコポリマー、ならびに少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）、を含む物質混合物（ｓｕｂｓｔａｎｃｅ  ｍｉｘｔｕｒｅ）にも関する。
【００８０】
しかしながら、本発明はさらに、ポリアルキレンテレフタレート−ベースまたはポリアルキレンフラノエート−ベースの製品の塗装性を改良するための、α−オレフィン少なくとも１種のと脂肪族Ｃ１〜Ｃ２０アルコールのアクリルエステル少なくとも１種との少なくとも１種のコポリマー、ならびに少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）を含む物質混合物の使用にも関する。本発明は、好ましくは、エテンのみとアクリル酸２−エチルヘキシルのみとのコポリマー、ならびに少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）を含む物質混合物に関する。
【００８１】
好ましい実施態様においては、本発明は、Ａ）ポリブチレンテレフタレート、Ｂ）ガラスビーズ、およびＣ）少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）を含む組成物、ならびにそれらから製造可能な成形材料および製品に関する。
【００８２】
好ましい実施態様においては、本発明は、Ａ）ポリブチレンテレフタレート、Ｂ）ガラスビーズ、およびＣ）少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）、ならびにアクリロニトリル−ブタジエン−スチレン・コポリマーをベースとするゴムを含む組成物、ならびにそれらから製造可能な成形材料および製品に関する。
【００８３】
好ましい実施態様においては、本発明は、Ａ）ポリエチレンテレフタレート、Ｂ）ガラスビーズ、およびＣ）少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）を含む組成物、ならびにそれらから製造可能な成形材料および製品に関する。
【００８４】
好ましい実施態様においては、本発明は、Ａ）ポリエチレンテレフタレート、Ｂ）ガラスビーズ、およびＣ）少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）、ならびにアクリロニトリル−ブタジエン−スチレン・コポリマーをベースとする少なくとも１種のゴムを含む組成物、ならびにそれらから製造可能な成形材料および製品に関する。
【００８５】
好ましい実施態様においては、本発明は、Ａ）ポリブチレンテレフタレート、Ｂ）ガラスビーズ、およびＣ）少なくとも１種の式Ｒ１−ＨＣ（ＳＯ３Ｎａ）−Ｒ２の化合物（式中、Ｒ１およびＲ２はそれぞれ互いに独立して、Ｃ１０〜Ｃ２１アルキル基を表している）、およびさらにＦ）タルクおよび／またはエテンとアクリル酸２−エチルヘキシルとのコポリマー少なくとも１種、を含む組成物、ならびにそれらから製造可能な成形材料および製品に関する。
【００８６】
使用
しかしながら、本発明はさらに、製品、好ましくは塗装可能な製品、特に好ましくは静電塗装プロセス（ＥＳＴＡ）にかけられる製品を製造するための、本発明による組成物、特に成形化合物の形態にあるもの、の使用にも関する。
【００８７】
塗装
塗装は、工業製品に対する被覆を適用するための最も重要なプロセスとみなすことができる。したがって、工業的用途のために極めて広く各種の塗装プロセスが開発されてきた。自動化が進んだプラントでは、スプレー塗装、カーテンコーティング、ロールコーティング、または浸漬法によって、大量の部品を迅速かつ均質にコーティングすることも可能となる。本発明では、低圧スプレー塗装、圧縮空気スプレー塗装、超高圧スプレー塗装、熱スプレー塗装、静電塗装、ディップ塗装、カーテンコーティング、およびロールコーティングの群からの塗装プロセスを考慮する。
【００８８】
塗料の組成
コーティングおよび塗料は、バインダー、顔料、溶媒、ならびに希釈剤、充填剤、および添加物質の混合物である。バインダーは、顔料粒子を相互に、かつ塗装対象の基材に結合させる機能を有している。顔料は、適用媒体に実質的に不溶な、無機または有機で、着色または無色の着色剤である。溶媒および希釈剤（たとえば、スピリットまたはターペンタイン）は、１種または複数の成分からなる液体であって、化学反応することなくバインダーを溶解させることができる。このものは、処理の際に必要な粘度を塗料に与える。充填剤は、適用媒体の中に実質的に不溶性の粉末状の物質であって、容積を変えたり、技術特性を実現または改良したり、および／または光学的性質に影響を与えたりする。添加物質としては、なかんずく、可塑剤、乾燥剤、硬化剤、架橋剤、および艶消し剤が挙げられる。可塑剤は、次いで成形にかけられる部品に適用される塗料にとっては重要な構成成分である。硬化剤は、耐スクラッチ性の塗料の構成成分である。
【００８９】
加工物の表面の前処理
一般的には、有機コーティング操作に先立って塗装対象の製品の表面の処理をしなければならないが、その目的は、基材への塗料層の良好な接着性、問題が起きないコーティングプロセス、均質な塗膜の形成、および環境による影響に対する高い抵抗性、を確保するためである。前処理プロセスにおいては、機械的過程と化学的過程とを区別する。
【００９０】
塗装プロセス
スプレー塗装では、液体をアトマイズ（ａｔｏｍｉｚｅ）させる。これは、各種の物理的作用を使用して達成することができる。塗装技術では、２種のアトマイゼーション原理、すなわち機械的な力によるアトマイゼーションおよび電気的な力によるアトマイゼーションが採用されている。
【００９１】
スプレー塗装プロセスが異なると、その効率も顕著に異なる。方向が定まらなかったり偏向したりする（ｍｉｓｉｄｉｒｅｃｔｅｄ  ｏｒ  ｄｅｆｌｅｃｔｅｄ）スプレージェットはスプレーしぶき（ｏｖｅｒｓｐｒａｙ）として知られており、顕著な塗料のロスが生じるために、そのプロセスの経済性が損なわれ、環境を汚染する結果を招く可能性がある。塗装のための手動および自動スプレーガンでは、各種多くのノズル形状が入手可能であるが、そのようなものとしてはたとえば、中空偏心円錐ノズル、軸方向全円錐ノズル、ヘリックス中空円錐ノズル、クラスターノズル、外部混合を有する空気式アトマイザー、または内部混合を有する超音波空気式アトマイザーが挙げられる。塗布は、一般的には、塗装対象の領域を完全に満たすアトマイザーノズルを使用して達成される。空気式アトマイザーの中の区画が、塗料を分割して液滴として、前方へ移動させることが、各種の位置から噴出される空気流によって、その中で実施されるということを示している。気体と液体を用いて作動させるノズルは、二成分ノズル（ｔｗｏ  ｍａｔｅｒｉａｌ  ｎｏｚｚｌｅ）として知られている。
【００９２】
最も一般的に使用されている塗装プロセスを簡単に紹介すると、以下の特徴を有している。
【００９３】
低圧スプレー塗装：このプロセスは、０．２〜０．５ｂａｒのスプレー塗装圧力で作動される、特殊な低圧スプレー塗装装置（「電気スプレーガン」）を用いて実施される。この場合、空気は、圧縮空気スプレー塗装の場合のようには圧縮されず、回転送風機から、中間の空気室を経由することなく、ガンに直接送られる。このプロセスは、一般的には、そのコーティングが高い外観レベルに適合することは期待されていないような場合に使用される。これは、低粘度または高度に希釈した塗料を処理するには適している。
【００９４】
圧縮空気スプレー塗装においては、コーティング材料の分散および塗布を、圧縮空気（１〜５ｂａｒ）を用いて実施するが、その圧縮空気には水およびオイルが含まれていてはならない。これには、その中で圧縮空気が高速で流れるスプレーガンが使用される。コーティング材料は、ノズルシステムの手段によって吸引され、スプレーコーンの中でアトマイズされるが、そのスプレーコーンは、具体的な要件に合わせることができる。圧縮空気スプレー塗装によって、極めて高粘度で、顔料リッチで、低溶媒のコーティング材料をスプレーすることが可能となる。
【００９５】
超高圧スプレー塗装（エアレススプレー塗装）：このプロセスにおいては、コーティング材料が、空気を混合することなく、約１００〜４００ｂａｒの圧力下にスプレー塗装ノズルの中を、油圧を用いて強制的に通過させられる。この高圧は、圧縮空気または電気的に操作されるピストンポンプによって発生させる。ノズルを出るところでアトマイゼーションが実施される。空気抵抗および機械的抵抗と相まって、急速な膨張によって、極めて微小な液滴が生成する。このコーティング材料ジェットには、空気は含まれていない。ガンに供給される空気は、針のサーボ機構制御またはクリーニングのために使用される。流速が高いことによって、このプロセスは大きな連続表面に適するようになっている。
【００９６】
熱スプレー塗装によれば、高温にすることによって塗料の粘度が下がることから、高粘度で低溶媒の塗料を問題無く処理できるようになる。これは、圧縮空気アトマイゼーションまたはエアレスアトマイゼーションにより、空気の助けの存在下または非存在下で実施することができる。材料を約５５℃〜７０℃に加熱することは、ガンのビーカー（ｂｅａｋｅｒ）の中で直接実施するか、または、循環熱水または加熱塗料系を用いた熱交換で実施する。熱スプレー塗装によって、高い個別の層厚が可能となり、高圧スプレー塗装と組み合わせて採用されることが多い。
【００９７】
静電塗装（ＥＳＴＡ）：塗装対象の製品とスプレーガンとの間に３０ｋＶ〜５０ｋＶのＤＣ電圧をかけると、強い電場が形成される。コーティング材料、好ましくは湿式塗料（静電湿式塗装）または粉体塗料（静電粉体塗装）がガンノズルから離れると直ちに、それが帯電して、あたかも磁石で引きつけられるように、力線に従う。コーティング材料の粒子が同一の極性の電荷を有しているために、それらは、飛行中に相互に反発して、均質にスプレー化されたジェットを形成する。それらの粒子は、表面の上に、同等の均質な様式で到達する。引力が大きいために、通常なら通り過ぎてしまうであろう粒子でさえも、方向変換して、加工物に向かって加速される。
【００９８】
機械的手段、好ましくは圧縮空気スプレー塗装、エアレススプレー塗装、またはロータリーアトマイザーによるアトマイゼーションを実施した場合には、「静電支援塗装（ｅｌｅｃｔｒｏｓｔａｔｉｃａｌｌｙ  ａｓｓｉｓｔｅｄ  ｐａｉｎｔｉｎｇ）」という用語が使用される。荷電は、スプレー塗装手段の内側（内部荷電）または外側（外部荷電）で実施することができる（コロナ荷電も参照されたい）。塗料粒子の大部分は、荷電電極（アトマイザー）と対極（接地された加工物）との間の電場力線に従うので、湿式塗料の静電支援塗装は、静電支援を受けないプロセスに比較して、より高い塗装効率で運転される。ＥＳＴＡ塗装された製品の塗装性は、いわゆる均一電着性によって評価されるが、これについては後に説明する。
【００９９】
ディップ塗装においては、塗装対象の製品を塗料の中に浸漬させ、完全に濡れたら、引き上げる。製品を塗料の中に完全に浸漬させなければならないので、それらが浮き上がってはいけない、すなわちそれらが、塗料よりも高い密度を有していなければならない。浸漬の際に、気泡が残っていてはいけないが、その理由は、その領域が、塗料をまったく受け付けないからである。引き上げるときに、塗装される製品と共に塗料がすくい上げられるようなことがあってはならないが、その理由は、大量の塗料があると、不十分な硬化にしかならないからである。塗装対象の製品は、塗装前に完全にクリーンにしておかねばならない。ディップ塗装は、（たとえば、農業用機械部品のための）要求が厳しくない（ｓｕｂｊｅｃｔ  ｔｏ  ｌｏｗ  ｄｅｍａｎｄｓ）プライマーまたはトップコートを塗布するのに適している。
【０１００】
カーテンコーティング：カーテンコーティング機は、塗装作業の間、速度変化可能で塗装対象の物品を移動させるローラーまたはコンベヤベルトからなる表面を有する大きなテーブルである。この目的のためには、送液ポンプを用いて、貯槽からいわゆるカーテンコーティングヘッドの中へ塗料をポンプ輸送する。このものは、その下側に調節可能なスロットを有する移動装置の幅全体に広がっている容器（ｖｅｓｓｅｌ）であって、そのスロットを通過して塗料が下向き垂直に加工物の上に落下する、幅広い連続的な塗料のカーテンを形成する。カーテンコーティングプロセスは特に、平坦または曲線を有する、ロールコーティングプロセスでは塗装できないような極めて大きな物体に適用される。
【０１０１】
ロールコーティングにおいては、回転しているゴムロールから加工物の表面にコーティング材料を移行させる。塗布ロール（ａｐｐｌｉｃａｔｉｏｎ  ｒｏｌｌ）と計量ロール（ｍｅｔｅｒｉｎｇ  ｒｏｌｌ）との間の調節可能なスロットによって、所望の塗布量とすることが可能となる。加工物の表面は、片側だけまたは両側にコーティングすることができる。共方向ロールコーティングにおいては、加工物と塗装ロールが同じ方向に動き、逆方向ロールコーティングにおいては、それらが反対方向に動く。ロールコーティングは、金属テープ、家具の部品、シートメタル、ブリキ缶、およびバケツを塗装するのに用いられる。
【０１０２】
本発明は、少なくとも１種の上述の塗装プロセスにおける、好ましくは静電塗装プロセス（ＥＳＴＡ）における本発明による組成物を含む製品の使用に関する。
【０１０３】
本発明はさらに、自動車産業において、好ましくは自動車ボディ部品として、特に好ましくはウィング、バンパー、スポイラー、ハウジング、または給油口のキャップ／給油口のふたとしての、本発明による組成物を含む塗装される製品の使用にも関する。
【０１０４】
製造プロセス
本発明はさらに、製品を製造するためのプロセスにも関するが、そこでは、本発明による組成物の個々の成分を混合して成形材料を得、前記材料を押出加工し、ペレット化が可能となるまで冷却し、ペレット化し、射出成形にかける。
【０１０５】
これらは、好ましくは自動車産業向けの製品である。
【０１０６】
２４０〜３１０℃の範囲、好ましくは２６０〜３００℃の範囲、より好ましくは２７０〜２９５℃の範囲の温度で混合して溶融物とするのが好ましい。この目的では、二本シャフトエクストルーダーを使用するのが特に好ましい。
【０１０７】
一つの実施態様においては、本発明による組成物を含むペレット材料を、真空乾燥キャビネット中または乾燥空気ドライヤーの中、好ましくは１２０℃の温度範囲で、２時間の範囲の時間をかけて乾燥させてから、射出成形にかけて、本発明による製品を製造し、次いで塗装プロセスにかける。
【０１０８】
ポリアルキレンテレフタレートベースの成形材料を射出成形するプロセスは、当業者には公知である。
【０１０９】
射出成形によってポリアルキレンテレフタレート−ベースの製品を製造するための本発明におけるプロセスは、好ましくは２４０℃〜３３０℃の範囲、特に好ましくは２６０〜３００℃の範囲、極めて特に好ましくは２７０〜２９０℃の範囲の溶融温度で、場合によってはさらに、２５００ｂａｒ以下の圧力、好ましくは２０００ｂａｒ以下の圧力、特に好ましくは１５００ｂａｒ以下の圧力、極めて特に好ましくは７５０ｂａｒ以下の圧力で操作される。
【０１１０】
射出成形のプロセスにおいては、本発明による組成物を、好ましくはペレットの形態で含む成形材料を、加熱した円筒キャビティの中で溶融させ（すなわち，可塑化させ）、加圧下に加熱したキャビティの中に射出成形材料として射出する。その材料を冷却（固化）させてから、射出成形物を脱型する。
【０１１１】
下記の操作に区別される：
１．可塑化／溶融
２．射出相（充填操作）
３．圧力保持相（理由：結晶化の際の熱収縮）
４．脱型。
【０１１２】
これに関しては、ｈｔｔｐ：／／ｄｅ．ｗｉｋｉｐｅｄｉａ．ｏｒｇ／ｗｉｋｉ／Ｓｐｒｉｔｚｇｉｅ％Ｃ３％９Ｆｅｎを参照されたい。射出成形機には、型締めユニット、射出ユニット、駆動系および制御系が含まれる。型締めユニットには、金型のための固定および移動熱盤および端盤、さらにはタイバーおよび移動型熱盤のための駆動系（トグリング機構または油圧型締めユニット）が含まれる。
【０１１３】
射出ユニットには、電気加熱可能なバレル、スクリューのための駆動装置（モーター、伝送）、およびスクリューおよび射出ユニットを移動させるための油圧系が含まれる。射出ユニットは、粉体／ペレット化された原料についての、溶融、計量、射出、および圧力保持（理由：収縮）の機能を果たす。スクリュー内部での溶融物の逆流（漏れ流れ）の問題は、逆止め弁によって解決される。
【０１１４】
射出成形においては、流入してくる溶融物を次いで分離および冷却することにより、作成するべき製造物品を作成する。そのためには、少なくとも二つ割りにした金型が必ず必要とされる。射出成形においては、次のような機能系に区別される：
−  ランナー系
−  成形インサート系
−  ベント系
−  マシンマウントおよび力吸収系
−  脱型系および移動伝送系
−  温度制御系。
【０１１５】
実施例
本発明による組成物をベースとする、製品を塗装するための、見出された驚くべき性質およびそれから生じる可能性を説明するために、適切なポリエステル成形材料を、コンパウンディングすることにより最初に作成した。この目的のために、個々の成分を、二軸スクリューエクストルーダー（ＺＳＫ３２  Ｍｅｇａ  Ｃｏｍｐｏｕｎｄｅｒ（Ｃｏｐｅｒｉｏｎ  Ｗｅｒｎｅｒ＆Ｐｆｌｅｉｄｅｒｅｒ（Ｓｔｕｔｇａｒｔ，Ｇｅｒｍａｎｙ）製）の中、２６０℃〜３００℃の範囲の温度で混合し、押出加工し、ペレット化が可能になるまで冷却し、ペレット化した。（一般的には真空乾燥キャビネット中、１２０℃で２時間）乾燥させてから、ペレットを加工して、試験片を作成した。
【０１１６】
表１に示した試験のための試験片は、射出成形機上、溶融温度２６０℃、金型温度８０℃で射出成形した：
−  円状の打抜板：直径８０ｍｍ、厚み４ｍｍ
−  ユーロシート（Ｅｕｒｏｓｈｅｅｔ）：３００ｍｍ×１５ｍｍ×３ｍｍ
【０１１７】
それぞれの試験は５個の試験片で実施し、その結果から平均値を求めた。
【０１１８】
塗料接着のための塗料のタイプ：
プライマー：Ｒ１２１８；ベースコート：Ｒ２３４２；クリアコート：Ｒ３２０９Ｅ。これらの塗料は、Ｋａｒｌ  Ｗｏｅｒｗａｇ  Ｌａｃｋ−ｕｎｄ  Ｆａｒｂｅｎｆａｂｒｉｋ  ＧｍｂＨ＆Ｃｏ．ＫＧ（Ｓｔｕｔｔｇａｒｔ，Ｇｅｒｍａｎｙ）から市販されている。
【０１１９】
塗料接着性
碁盤目試験（Ｃｒｏｓｓ−ｃｕｔ）：この試験はＩＳＯ  ２４９０に従って実施した。「＋」は、ＧＴ０の評点、すなわち、目に見える剥がれがなかったことを表している。「−」評点は、ＧＴ５の評点に相当する、すなわち剥がれた領域が６５％より大である。
【０１２０】
ＥＳＴＡ塗装のための塗料のタイプ：
ベースコート：Ｒ２３４２；クリアコート：Ｒ３２０３ＨＥ。これらの塗料は、Ｋａｒｌ  Ｗｏｅｒｗａｇ  Ｌａｃｋ−  ｕｎｄ  Ｆａｒｂｅｎｆａｂｒｉｋ  ＧｍｂＨ＆Ｃｏ．ＫＧ（Ｓｔｕｔｔｇａｒｔ，Ｇｅｒｍａｎｙ）から市販されている。
【０１２１】
採用した実験物質：
成分Ａ）：直鎖状のポリブチレンテレフタレート（Ｐｏｃａｎ（登録商標）Ｂ１３００、Ｌａｎｘｅｓｓ  Ｄｅｕｔｓｃｈｌａｎｄ  ＧｍｂＨ（Ｌｅｖｅｒｋｕｓｅｎ，Ｇｅｒｍａｎｙ）からの市販品）、固有粘度９３ｃｍ３／ｇ（フェノール：１，２−ジクロロベンゼン＝１：１の中、２５℃で測定）
成分Ｂ）：Ｓｐｈｅｒｉｇｌａｓｓ（登録商標）３０００  ＣＰ０２、ガラスビーズ（Ｐｏｔｔｅｒｓ  Ｉｎｄｕｓｔｒｉｅｓ  ＬＬＣ（Ｖａｌｌｅｙ  Ｆｏｒｇｅ，ＰＡ  １９４８２，ＵＳＡ）から市販）
成分Ｃ）：Ｍｅｒｓｏｌａｔ（登録商標）Ｈ９５、ＳＤＢ  Ｎｏ．０１１６９３、アルカンスルホン酸ナトリウム［ＣＡＳ  Ｎｏ．６８１８８−１８−１］（Ｌａｎｘｅｓｓ  Ｄｅｕｔｓｃｈｌａｎｄ  ＧｍｂＨ（Ｃｏｌｏｇｎｅ）から入手可能）
成分Ｄ）：Ｌｏｔｒｙｌ（登録商標）ＥＨ５５０、［ＣＡＳ  Ｎｏ．２６９８４−２７−０］、エテンとアクリル酸２−エチルヘキシルとのコポリマー（Ａｒｋｅｍａ（Ｐｕｔｅａｕｘ，Ｆｒａｎｃｅ）から入手可能）
成分Ｆ）：ポリエステルにおいて慣用的に使用されているさらなる添加剤、たとえば、離型剤（たとえば、ペンタエリスリトールテトラステアレート（ＰＥＴＳ））、熱安定剤（たとえば、フェニルホスファイトをベースとする、たとえばペンタエリスリトールテトラキス［３−（３，５−ジ−ｔｅｒｔ−ブチル−４−ヒドロキシフェニル）プロピオネート］［ＣＡＳ−Ｎｏ．６６８３−１９−８］（Ｉｒｇａｎｏｘ（登録商標）１０１０、ＢＡＳＦ  ＳＥ製）、および成核剤（たとえば、タルク、Ｍｉｓｔｒｏｎ（登録商標）Ｒ１０、Ｉｍｅｒｙｓ，Ｔａｌｃ  Ｇｒｏｕｐ（Ｔｏｕｌｏｕｓｅ，Ｆｒａｎｃｅ）から入手可能）。まとめて成分Ｆ）として挙げた添加剤の性質および量は、実施例および比較例に挙げた性質および量に相当する。
【０１２２】
表１においては、それぞれの場合で成分を合計したものが１００重量％となっている。
【０１２３】
【表１】
2017197740.tif 000003
【０１２４】
表１の例から、成分Ｃ）を使用すると、表面抵抗値が、成分Ｃ）を使用しない比較例に比べて１０３〜１０５Ω低くなることがわかる。したがって、このように増大した表面導電性によって、成分Ｃ）を用いない材料に比較して、静電塗装のための材料としての的確性が与えられる。このことは、実務的には、基材の塗料ガンには面していない側での塗料が良好な均一電着性を有していることにも示されている。それとは対照的に、成分Ｃ）を含まない材料では均一電着性が示されない。さらに、他の導電性添加剤たとえば、カーボンブラックやカーボンナノチューブ（ＣＮＴ）ではよくあるような機械的性質への悪影響も、成分Ｃ）の添加では認められない。
【０１２５】
【表２】
2017197740.tif 000004
【０１２６】
表２における実施例３からは、成分Ｃ）＋Ｄ）の組合せを含む、本発明による成形材料をベースとする製品が、成分Ｃ）を含まない、比較例２からの成形材料をベースとする製品に比較して、改良された塗料接着性を特徴としていることが分かる。
【０１２７】
成分Ａ）としてのＰＢＴと、成分Ｂ）およびＣ）との組合せはさらに、高い耐熱性を特徴としているので、そのような材料は、車両のボディの構成成分としては、陰極ディップ塗装（ＣＤＰ）も含めた慣用的に採用されている塗装ラインにおける塗装プロセスのすべての工程で、特別な処置を一切必要とせずに、合格する。これは、時間とコストの節約になる。最後に、本発明による組成物をベースとする製品は、極めて低い水吸収性も特徴としているために、気候条件のいかんに関わらず寸法安定性が確保されるが、このことは、特に目に見える外部の車両のボディ部品、たとえば給油口の蓋では極めて重要である。
【外国語明細書】
2017197740000001.pdf